(57)【要約】【課題】耐スチールウール性が良好であると共に、平行光線線透過率が低いためブルーライトカット率が高く、透過画像のチラツキを少なく出来るハードコートフィルム、及びそれに用いるハードコート樹脂を提供する。【解決手段】有機プラスチックフィルムの少なくとも片面に、フルオレン骨格を有する多官能（メタ）アクリレート（Ａ）と、多官能（メタ）アクリレート（Ｂ）と、レーザー回折法による平均粒子径が５〜５０ｎｍ（ｃ１）と１５０〜８００ｎｍ（ｃ２）である２種類の平均粒子径が異なる酸化シリカ（Ｃ）と、光重合開始剤（Ｄ）と、含むハードコート樹脂層を有することを特徴とするハードコートフィルムである。【選択図】なし【特許請求の範囲】
【請求項１】
有機プラスチックフィルムの少なくとも片面に、フルオレン骨格を有する多官能（メタ）アクリレート（Ａ）と、多官能（メタ）アクリレート（Ｂ）と、レーザー回折法による平均粒子径が５〜５０ｎｍ（ｃ１）と１５０〜８００ｎｍ（ｃ２）である２種類の平均粒子径が異なる酸化シリカ（Ｃ）と、光重合開始剤（Ｄ）と、を含むハードコート樹脂層を有することを特徴とするハードコートフィルム。
【請求項２】
前記（Ａ）の配合比率が、紫外線硬化樹脂成分に対し５〜５０重量％であることを特徴とする、請求項１記載のハードコートフィルム。
【請求項３】
前記（Ｃ）における（ｃ１）と（ｃ２）の重量配合比率が、固形分比で（ｃ１）：（ｃ２）＝1：０．５〜３．０であることを特徴とする、請求項1または２いずれか記載のハードコートフィルム。
【請求項４】
厚み１００μｍのポリエチレンテレフタレートフィルムの片面に、厚み５〜７μｍのハードコート樹脂層を配置した時の６０°グロスが１００％以上で、ブルーライトカット率が３０％以上であることを特徴とする、請求項１〜３いずれか記載のハードコートフィルム。
【請求項５】
フルオレン骨格を含有する多官能（メタ）アクリレート（Ａ）と、多官能（メタ）アクリレート（Ｂ）と、レーザー回折法による平均粒子径が５〜５０ｎｍ（ｃ１）と１５０〜８００ｎｍ（ｃ２）である２種類の平均粒子径が異なる酸化シリカ（Ｃ）と、光重合開始剤（Ｄ）と、を含むことを特徴とするブルーライトカット用のハードコート樹脂組成物。
【発明の詳細な説明】
【技術分野】
【０００１】
本発明は、耐スチールウール性に優れると共に、ブルーライトカット率の高いハードコートフィルム、及びそれに用いるハードコート樹脂に関する。
【背景技術】
【０００２】
近年、液晶ディスプレイ、エレクトロルミネッセンスディスプレイ、タッチパネルディスプレイ等の画像表示装置が、様々な用途に使用されるようになってきている。これらの表示装置の表面には、取扱い時の擦り傷を防ぐため、一般的にハードコートフィルムが設けられており、該ハードコートフィルムは、ポリエチレンテレフタレート（以下ＰＥＴ）のようなプラスチックフィルムを基材とし、その表面に、紫外線などの放射線により硬化する樹脂組成物によるハードコート樹脂層が形成されている。そして、このハードコート樹脂層には、高硬度、耐擦傷性と共に、場合によって防眩性、ブルーライトカット性、低反射率など光学特性に優れた性能を有することが求められている。
【０００３】
特に液晶ディスプレイ等で用いられるＬＥＤ光源は、一般的にブルーライトと称される波長３８０〜４９５ｎｍの青色光の発生量が大きく、このブルーライトが眼や身体に大きな負担をかけるため、眼精疲労や不眠等の原因になるとも言われている。そのため、近年このブルーライトをカットするハードコートフィルムのニーズが増えてきており、例えば多官能（メタ）アクリレートと光重合開始剤とナフタルイミド骨格を有する化合物を含有するブルーライト吸収剤からなる硬化皮膜を有する積層体が提案されている（特許文献１）。しかしながら、ナフタルイミド骨格の化合物を含有するブルーライト吸収剤は、添加量を多くすると樹脂に混ざり切れず表面に析出してしまう課題があった。
【０００４】
一方、その他のブルーライトカット手法としては、シリカ粒子を配合することで光を散乱させ、ブルーライト領域の光をカットする方法が挙げられ、例えば外部光源の映り込みが少ない防眩性を持つハードコートフィルムとして、平均粒子径が異なる２種類の微粒子とハードコート樹脂を主成分とするハードコート層を持つ防眩性フィルムが提案されている（特許文献２）。しかしながらこの方法では、画素の微細化により高精細なるにつれて、ハードコート層表面の凹凸形状により映像のチラツキ感が増大し、視認性が低下するようになってきた。そのため、ブルーライトカット性と画像のチラツキ防止が両立出来るフィルムが求められていた。
【先行技術文献】
【特許文献】
【０００５】
【特許文献１】特許第５８５００３０号
【特許文献２】特開平１１−２８６０８３号
【発明の概要】
【発明が解決しようとする課題】
【０００６】
本発明の課題は、耐スチールウール性が良好であると共に、平行光線透過率が低いためブルーライトカット率が高く、また透過画像のチラツキを少なく出来る高グロスのハードコートフィルム、及びそれに用いるハードコート樹脂を提供することにある。
【課題を解決するための手段】
【０００７】
請求項１の発明は、有機プラスチックフィルムの少なくとも片面に、フルオレン骨格を有する多官能（メタ）アクリレート（Ａ）と、多官能（メタ）アクリレート（Ｂ）と、レーザー回折法による平均粒子径が５〜５０ｎｍ（ｃ１）と１５０〜８００ｎｍ（ｃ２）である２種類の平均粒子径が異なる酸化シリカ（Ｃ）と、光重合開始剤（Ｄ）と、を含むハードコート樹脂層を有することを特徴とするハードコートフィルムを提供する。
【０００８】
請求項２の発明は、前記（Ａ）の配合比率が、紫外線硬化樹脂成分に対し５〜５０重量％であることを特徴とする、請求項１記載のハードコートフィルムを提供する。
【０００９】
請求項３の発明は、前記（Ｃ）における（ｃ１）と（ｃ２）の重量配合比率が、固形分比で（ｃ１）：（ｃ２）＝1：０．５〜３．０であることを特徴とする、請求項1または２いずれか記載のハードコートフィルムを提供する。
【００１０】
請求項４の発明は、厚み１００μｍのポリエチレンテレフタレートフィルムの片面に、厚み５〜７μｍのハードコート樹脂層を配置した時の６０°グロスが１００％以上で、ブルーライトカット率が３０％以上であることを特徴とする、請求項１〜３いずれか記載のハードコートフィルムを提供する。
【００１１】
請求項５の発明は、フルオレン骨格を含有する多官能（メタ）アクリレート（Ａ）と、多官能（メタ）アクリレート（Ｂ）と、レーザー回折法による平均粒子径が５〜５０ｎｍ（ｃ１）と１５０〜８００ｎｍ（ｃ２）である２種類の平均粒子径が異なる酸化シリカ（Ｃ）と、光重合開始剤（Ｄ）と、を含むことを特徴とするブルーライトカット用のハードコート樹脂組成物を提供する。
【発明の効果】
【００１２】
本発明のハードコートフィルムは、耐スチールウール性が良好であると共に、平行光線透過率が低いためブルーライトカット率が高く、また透過画像のチラツキを少なく出来る高グロスのブルーライトカットフィルムとして有用である。
【発明を実施するための形態】
【００１３】
本発明について詳細に説明する。  
【００１４】
本発明のハードコートフィルムは、有機プラスチックフィルムの少なくとも片面に、フルオレン骨格を含有する多官能（メタ）アクリレート（Ａ）と、多官能（メタ）アクリレート（Ｂ）と、２種類の平均粒子径が異なる酸化シリカ（Ｃ）と、光重合開始剤（Ｄ）からなる、紫外線硬化樹脂層を持つ構成である。なお、本明細書において、（メタ）アクリレートは、アクリレートとメタクリレートとの双方を包含する。
【００１５】
本発明で使用するフルオレン骨格を含有する多官能（メタ）アクリレート（Ａ）は、ハードコート皮膜を構成する主成分であり、又（Ｃ）を分散させるバインダ−としての役割を担う。屈折率（ｎＤ２５）は、一般的な（メタ）アクリレートが１．５前後であるのに対し、１．６前後であり約０．１高い。そのため樹脂層に（Ａ）を含むことで、屈折率が約１．４５〜１．４６である酸化シリカとの屈折率差を大きくすることができる。これにより、酸化シリカ粒子界面における透過光の反射が大きくなり、内部ヘイズを増加させることで、平行光線透過率を低減し、結果としてブルーライトカット率を大きくすることができる。
【００１６】
前記（Ａ）の屈折率（ｎＤ２５、硬化後）は１．５５５〜１．６７５が好ましく、１．６００〜１．６５５が更に好ましい。１．５５５以上とすることで適度な内部ヘイズ（白化）とし平行光線透過率を低減でき、１．６７５以下とすることで充分な全光線透過率を確保することが出来る。また官能基数は２官能が好ましい。
【００１７】
前記（Ａ）の配合量は、紫外線硬化樹脂成分に対し５〜５０重量％であることが好ましく、８〜４０重量％が更に好ましく、１０〜３５重量％が特に好ましい。５重量％以上とすることで、樹脂層の屈折率を高くすることができ、５０重量％以下とすることで充分な耐スチールウール性を確保することができる。
【００１８】
本発明で使用する多官能（メタ）アクリレート（Ｂ）は、（Ａ）と共にハードコート皮膜を構成する主成分であり、又（Ｃ）を分散させるバインダ−としての役割を担う。例えば２官能（メタ）アクリレートとしては、（ポリ）エチレングリコールジ（メタ）アクリレート、ジエチレングリコールジ（メタ）アクリレート、（ポリ）プロピレングリコールジ（メタ）アクリレート、ジプロピレングリコールジ（メタ）アクリレート、トリプロピレングリコールジ（メタ）アクリレート、１．４−ブタンジオールジ（メタ）アクリレート、４．６−ヘキサンジオールジ（メタ）アクリレート、ジシクロペンタニルジアクリレート、ペンタエリスリトールジ（メタ）アクリレートなどがあげられる。
【００１９】
また３官能以上の（メタ）アクリレートとしては、トリメチロールプロパントリ（メタ）アクリレート、ペンタエリスリトールトリ（メタ）アクリレート、ジペンタエリスリトールトリ（メタ）アクリレート、トリメチロールプロパントリ（メタ）アクリレート、ペンタエリスルトールテトラ（メタ）アクリレート、ジペンタエリスリトールテトラ（メタ）アクリレート、ジペンタエリスリトールペンタ（メタ）アクリレート、ジペンタエリスリトールヘキサ（メタ）アクリレートなどがあげられ単独あるいは２種類以上を組み合わせて使用できる。これらの中では、硬化物の高分子量化や高硬度化、硬化反応性アップのため、４官能以上の（メタ）アクリレートを含むことが好ましく、特に５官能のジペンタエリスリトールペンタアクリレート、及び６官能のジペンタエリスリトールヘキサアクリレートが好適である。
【００２０】
前記（Ｂ）の配合量は、固形分全体に対して３５〜６５重量％が好ましく、４０〜６０重量％が更に好ましい。３５重量％以上とすることで充分な反応性と硬化性を確保でき、６５重量％以下することで酸化シリカと樹脂との屈折率差を確保し内部ヘイズを高くすることができる。また紫外線硬化樹脂成分である前記（Ａ）と前記（Ｂ）合計の配合量は、固形分全体に対して５０〜８０重量％が好ましく、６０〜７５重量％がより好ましい。
【００２１】
本発明で使用する酸化シリカ（Ｃ）は、レーザー回折法による平均粒子径が５〜５０ｎｍ（ｃ１）と１５０〜８００ｎｍ（ｃ２）である、少なくとも２種類の平均粒子径が異なる酸化シリカである。なおレーザー回折法はＪＩＳＺ８８２５−１に準拠し、測定機器としては島津製作所製ＳＡＬＤ−７５００ｎａｎｏで測定できる。
【００２２】
前記（ｃ１）は、（ｃ２）と比較し重量が軽いため塗工時に沈みにくく表層近くに位置するが、粒子径が小さいため、液面から出ても凹凸形状は微細となり、透過画像に対しチラツキ感を生じさせない。レーザー回折法による平均粒子径は５〜５０ｎｍであり、８〜４０ｎｍが好ましく、１０〜３５ｎｍが更に好ましい。５ｎｍ以上とすることで充分な全光線透過率を確保し、３０ｎｍ以下とすることでチラツキ感を発生しにくくできる。またガス分子の吸着により比表面積を測定するＢＥＴ法による平均粒子径の表記では、８〜２０ｎｍが好ましく、１０〜１５ｎｍが更に好ましい。
【００２３】
前記（ｃ１）の配合量は、紫外線硬化樹脂成分である前記（Ａ）と前記（Ｂ）合計１００重量部に対し、５〜３５重量部が好ましく、８〜３２重量部が更に好ましい。５重量部以上とすることで粒子感のない外観を得ることができ、３５重量部以下とすることで高いグロスを維持できる。
【００２４】
前記（ｃ２）は、（ｃ１）と比較し重いため表層に出にくく、塗膜内部で樹脂との屈折率差により透過光を乱反射させ、内部ヘイズを高くすることができる。レーザー回折法による平均粒子径は１５０〜８００ｎｍであり、２００〜７００ｎｍが好ましく、２５０〜６００ｎｍが特に好ましい。１５０ｎｍ以上とすることで内部ヘイズを確保でき、８００ｎｍ以下とすることで安定して高グロスにすることができる。
【００２５】
前記（ｃ２）の配合量は、紫外線硬化樹脂成分である前記（Ａ）と前記（Ｂ）合計１００重量部に対し、１５〜２５重量部が好ましく、１８〜２２重量部が更に好ましい。１５重量部以上とすることでブルーライトカット率を高くすることができ、２５重量部以下とすることで平面に大きな凹凸ができず高グロスにすることができる。
【００２６】
前記（ｃ１）と（ｃ２）の合計である（Ｃ）の配合量は、紫外線硬化樹脂成分である前記（Ａ）と前記（Ｂ）合計１００重量部に対し、２５〜５５重量部が好ましく、３０〜５２重量部が好ましい。また固形分全体に対しては、１５〜３５重量％が好ましく、２０〜３５重量％が更に好ましい。１５重量％以上とすることでブルーライトカット率を高くすることができ、３５重量％以下とすることで高グロスにすることができる。また（Ｃ）における（ｃ１）と（ｃ２）の重量配合比率は、固形分比で（ｃ１）：（ｃ２）＝1：０．５〜３．０であることが好ましく、1：０．６〜２．５が更に好ましい。（ｃ２）の比率を０．５以上とすることで粒子感のない良好な表面外観を確保でき、３．０以下とすることで充分なブルーライトカット率を確保できる。
【００２７】
シリカを樹脂へ添加する場合は、分散性を向上させるため、相溶性の良い溶媒に分散された分散液
として添加することが望ましい。溶媒としてはメタノール、イソプロピルアルコール、ブタノール、プロピレングリコールモノメチルエーテル（以下ＰＧＭと表記）、メチルエチルケトン（以下ＭＥＫと表記）などがあげられ、単独あるいは２種類以上を組み合わせて使用できる。市販の（ｃ１）としては例えば、０．３μｍＳＭ−ＣＬ２、０．５μｍＳＭ−ＣＬ２（商品名：アドマテックス社製）があり、（ｃ２）としては例えば、オルガノシリカゾルＭＴ−ＳＴ−３５、ＩＰＡ−ＳＴ、ＰＧＭ−ＳＴ、ＥＧ−ＳＴ、（商品名：日産化学工業社製）などがある。
【００２８】
本発明で使用される光重合開始剤（Ｄ）は、紫外線や電子線などの照射でラジカルを生じ、そのラジカルが重合反応のきっかけとなるもので、ベンジルケタール系、アセトフェノン系、フォスフィンオキサイド系等汎用の光重合開始剤が使用できる。重合開始剤の光吸収波長を任意に選択することによって、紫外線領域から可視光領域にいたる広い波長範囲にわたって硬化性を付与することができる。具体的にはベンジルケタール系として２．２-ジメトキシ-１．２-ジフェニルエタン-1-オンが、α−ヒドロキシアセトフェノン系として１−ヒドロキシ−シクロヘキシル−フェニル−ケトン及び１−［４−（２−ヒドロキシエトキシ）−フェニル］−２−ヒドロキシ−２−メチル−１−プロパン−１−オンが、α-アミノアセトフェノン系として２-メチル-１-(４-メチルチオフェニル)-２-モルフォリノプロパン-１-オンが、アシルフォスフィンオキサイド系として２．４．６-トリメチルベンゾイル-ジフェニル-フォスフィンオキサイド及びビス（２．４．６‐トリメチルベンゾイル）‐フェニルフォスフィンオキサイド等があり、単独または２種以上を組み合わせて使用できる。これらの中では、黄変しにくいα−ヒドロキシアセトフェノン系を含むことが好ましく、市販品としてはＩｒｇａｃｕｒｅ１８４及び同２９５９（商品名：ＢＡＳＦジャパン社製、α−ヒドロキシアセトフェノン系）などがある。
【００２９】
前記（Ｄ）の紫外線硬化樹脂成分１００重量部に対する比率は、１部〜１０重量部が好ましく、３〜８重量部が更に好ましい。１重量部以上とすることで充分な硬化性が発現し、１０重量部以下とすることで塗膜の黄変や保存性低下を防ぐことができる。
【００３０】
ハードコート樹脂は、有機プラスチックフィルムへの塗工性を向上させるため、溶剤にて固形分が１０〜７０％に希釈される。溶剤としては、例えばエタノール、ｎ−プロピルアルコール、イソプロピルアルコール、ｎ−ブチルアルコール、イソブチルアルコール、ジアセトンアルコール等のアルコール系溶媒、アセトン、ＭＥＫ、メチルイソブチルケトン、シクロヘキサノン等のケトン系溶剤、酢酸メチル、酢酸ブチル等のエステル系溶媒、ＰＧＭ，ジエチルエーテル、ジイソプロピルエーテ等のエーテル系溶媒等があげられ、単独あるいは２種類以上を組み合わせて使用できる。
【００３１】
また、本発明のハードコート樹脂には必要に応じて撥水化剤、紫外線吸収剤、酸化防止剤、着色剤、レベリング剤、消泡剤、増粘剤、沈澱防止剤、帯電防止剤、防曇剤、スリップ剤、抗菌剤、有機微粒子等を添加してもよい。
【００３２】
ハードコート樹脂が塗布される有機プラスチックフィルムとしては、ポリエステルフィルム、ポリエチレンフィルム、ポリプロピレンフィルム、ジアセチルセルロースフィルム、トリアセチルセルロースフィルム、アセチルセルロースブチレートフィルム、ポリ塩化ビニルフィルム、ポリ塩化ビニリデンフィルム、ポリビニルアルコールフィルム、エチレンビニルアルコールフィルム、ポリスチレンフィルム、ポリカーボネートフィルム、ポリメチルペンテンフィルム、ポリスルフォンフィルム、ポリエーテルエーテルケトンフィルム、ポリエーテルスルフォンフィルム、ポリエーテルイミドフィルム、ポリイミドフィルム、フッソ樹脂フィルム、ナイロンフィルム、アクリルフィルム、シクロオレフィン（コ）ポリマーフィルム等を例示することができる。
【００３３】
なかでも価格、加工性、寸法安定性などの点から二軸延伸処理されたポリエステルフィルムや、耐候性の点からアクリルフィルム、ポリカーボネートフィルムが好ましく用いられる。フィルムの厚みは概ね２３μｍ〜２５０μｍであればよい。
【００３４】
前記の有機プラスチックフィルムには、紫外線硬化樹脂との密着性を向上させる目的で、プライマー処理、コロナ処理や、サンドブラスト法、溶剤処理法などによる表面の凹凸化処理、クロム酸処理、オゾン・紫外線照射処理などの表面の酸化処理などの表面処理を施すことができる。
【００３５】
ハードコート樹脂を塗布する方法は、特に制限はなく、公知のスプレーコート、ロールコート、ダイコート、エアナイフコート、ブレードコート、スピンコート、リバースコート、グラビアコート、ワイヤーバーなどの塗工法またはグラビア印刷、スクリーン印刷、オフセット印刷、インクジェット印刷などを利用できる。また乾燥膜厚は、０．５μｍ〜１０μｍが好ましい。
【００３６】
ハードコート樹脂を塗布した後は６０〜１２０℃で乾燥し、紫外線照射機を用いて硬化させる。紫外線を照射する場合の光源としては例えば、低圧水銀ランプ、高圧水銀ランプ、超高圧水銀ランプ、カーボンアーク灯、キセノンランプ、メタルハライドランプ、無電極紫外線ランプなどがあげられ、硬化条件としては５００ｍＷ／ｃｍ２〜３０００ｍＷ／ｃｍ２の照射強度で、積算光量として５０〜２，０００ｍＪ／ｃｍ２が例示される。また照射する雰囲気は空気中でもよいし、窒素、アルゴンなどの不活性ガス中でもよい。
【００３７】
以下、本発明を実施例、比較例に基づき詳細に説明するが、具体例を示すものであって特にこれらに限定するものではない。また表記が無い場合は、室温は２５℃、相対湿度６５％の条件下で測定を行った。なお配合量は重量部を示す。
【００３８】
実施例１〜４
フルオレン骨格を有する多官能（メタ）アクリレート（Ａ）としてＯＧＳＯＬ  ＥＡ−０２００（商品名：大阪ガスケミカル社製、ｎＤ２５硬化後屈折率１．６２６、２官能）を、多官能（メタ）アクリレート（Ｂ）としてＤＰＨＡ（商品名：日本化薬社製、ジペンタエリスリトールヘキサアクリレートとペンタアクリレートの混合物）を、酸化シリカ（ｃ１）としてＰＧＭ−ＳＴ（商品名：日産化学工業社製、平均粒子径５〜５０ｎｍ、ＢＴＥ法による平均粒子径１０〜１５ｎｍ、固形分３０％、ＰＧＭ溶媒）を、酸化シリカ（ｃ２）として０．５μｍＳＭ−ＣＬ２（商品名：アドマテックス社製、平均粒子径：０．５μｍ）及び０．３μｍＳＭ−ＣＬ２（同、平均粒子径：０．３μｍ）を、光重合開始剤（Ｃ）としてＩｒｇａｃｕｒｅ２９５９（商品名：ＢＡＳＦジャパン社製）を、撥水化剤としてＸ−７１−１２０３Ｍ（商品名：信越化学社製、フッ素系レベリング剤）を、希釈溶剤としてＰＧＭを用い、表１記載の配合で均一に溶解分散するまで撹拌してハードコート樹脂である実施例１〜４を調整した。なお配合表の単位は重量部とする。
【００３９】
比較例１〜４
実施例で用いた材料の他、酸化シリカとして０．１μｍＳＭ−ＣＬ２（商品名：アドマテックス社製、平均粒子径０．１μｍ）及び１．０μｍＳＭ−ＣＬ２（同、平均粒子径１．０μｍ）を用い、表１記載の配合で均一に溶解分散するまで撹拌してハードコート樹脂である比較例１〜４を調整した。
【００４０】
ハードコートフィルムの調整
Ａ４サイズのポリエチレンテレフタレートフィルムＡ４３００（商品名：東洋紡社製、１００μｍ、両面易接着層有り）に＃１８のバーコーターを用いて紫外線硬化樹脂を６μｍの厚さに塗布し、恒温槽で８０℃×１分乾燥後、フュージョンＵＶシステムジャパン製の無電極ＵＶ照射装置Ｆ３００Ｓ／ＬＣ−６Ｂを用い、Ｈバルブで出力１２００ｍＷ／ｃｍ２、積算光量２００ｍＪ／ｃｍ２で紫外線硬化させた。
【００４１】
表１                                                                            
2019209533.tif 000002
【００４２】
評価方法は以下の通りとした。
【００４３】
表面外観：ハードコートフィルムの塗膜表面を目視で観察し、ハジキや凝集物が観察されないものを○、ハジキや凝集物が観察されたものを×とした。
【００４４】
ヘイズ：ＪＩＳ Ｋ７３６１−１に準拠し、東洋精機製作所社製のＨａｚｅ−ＧＡＲＤ２を用い測定し、１０％以上を○、１０％未満を×とした。
【００４５】
グロス：ＪＩＳ Ｋ７１０５に準拠した６０°光沢度を、東洋精機製作所社製のＨａｚｅ−ＧＡＲＤ２を用い測定し、１００％以上を○、未満を×とした。
【００４６】
チラツキ性：ｉＰａｄ（商品名：アップル社製）に表示した緑色画面上にハードコートフィルムを配置し、目視にてチラツキが無い場合を○、ある場合を×とした。
【００４７】
耐ＳＷ性：スチールウール＃００００の上に５００ｇ／ｃｍ２の荷重を載せて１０往復させ、目視による観察で傷が付かないものを○、傷が付くものを×とした。
【００４８】
全光線透過率：ＪＩＳ  Ｋ７３６１−１に準拠し、日本分光社製の分光光度計Ｖ−７５０とＡＲＶ−４７４を用いて測定した。
【００４９】
平行光線透過率：ＪＩＳ  Ｋ７３６１−１に準拠し、日本分光社製の分光光度計Ｖ−７５０とＡＲＶ−４７４を用いて非平行光線透過率を測定し、全光線透過率―非平行光線透過率にて算出した。
【００５０】
ブルーライトカット率：上記で測定した３８０〜４９５ｎｍの領域における、１００−平行光線透過率で算出された値１１６点の平均値とし、３０％以上を○、３０％未満を×とした。
【００５１】
評価結果
2019209533.tif 000003
【００５２】
実施例は外観、ヘイズ、グロス、チラツキ性、耐ＳＷ性、ブルーライトカット率全ての面で問題は無く良好であった。一方、（ｃ１）を含有しない比較例１は表面外観が劣り、（Ａ）を含有しない比較例２は耐ＳＷ性が劣り、粒径が小さい酸化シリカを配合した比較例３はブルーライトカット率が低く、粒子径の大きい酸化シリカを配合した比較例４はグロスが低いと共にチラツキ感が有り、いずれも本願発明に適さないものであった。
【産業上の利用可能性】
【００５３】
本発明のハードコートフィルムは、耐スチールウール性が良好であると共に、平行光線透過率が低いためブルーライトカット率が高く、また透過画像のチラツキを少なく出来る高グロスのブルーライトカットフィルムとして有用である。